Brevet FR3028913A1 — publié le 20160527

COUCHE D'ISOLATION THERMIQUE POUR CONDUITE TUBULAIRE FLEXIBLE SOUS-MARINE La présente invention concerne une conduite tubulaire flexible sous-marine destinée au transport de fluides d'hydrocarbures en mer profonde voire très profonde présentant une isolation thermique améliorée. Plus précisément, l'isolation thermique de la conduite sous-marine est réalisée à partir d'une bande spécifique. Il est connu depuis de nombreuses années le fait d'isoler thermiquement les installations sous-marines et tout particulièrement les conduites sous-marines telles que les conduites rigides métalliques, les ombilicaux, ou encore les conduites flexibles comme les conduites montantes (ou « risers » en langue anglaise) et les conduites reposant sur le fond marin (ou « flowlines » en langue anglaise). Les conduites tubulaires flexibles sous-marines comprennent généralement une structure complexe réalisée par la combinaison de plusieurs couches polymériques et métalliques capables de se mouvoir entre elles. Les couches polymériques sont principalement des couches de protection ou de confinement tandis que les couches métalliques sont des couches de renforcement. De telles conduites sont définies par les documents normatifs API 17J ou API RP 17B de l'American Petroleum Institute (API). Selon la nature du champ pétrolier exploité, les fluides d'hydrocarbures transportés par la conduite flexible peuvent présenter une température élevée ou au contraire une température basse. Dans le premier cas, cela peut conduire à la dégradation des matériaux polymériques composants les conduites et/ou corroder les couches métalliques de renfort. A l'inverse, si la température est trop basse, cela peut conduire à une augmentation de la viscosité des fluides d'hydrocarbures transportés, par suite, à la 30 formation de précipités de paraffine tendant à réduire le diamètre du passage d'écoulement des fluides et partant à l'obstruction de la conduite. Ce phénomène est d'autant plus rapide lorsque la conduite flexible a été dépressurisée, lors d'un arrêt de production, en vue d'effectuer une opération de maintenance. 35 Ainsi, le contrôle de la température des fluides d'hydrocarbures circulant au sein de la conduite flexible est d'autant plus important que l'intégrité de celle-ci est en jeu. 3028913 2 Dans le cas de conduites flexibles sous-marines, celles-ci sont la plupart du temps utilisées pour la production d'hydrocarbures se trouvant à des profondeurs particulièrement grandes. A ces profondeurs extrêmes de l'ordre de 3000 à 3500 mètres, la pression 5 hydrostatique s'appliquant sur les couches externes de leur structure est très importante. La pression d'écoulement des fluides d'hydrocarbures circulant en leur sein produit également des efforts circonférentiels relativement importants pouvant conduire à l'éclatement de la couche polymérique de confinement ou gaine de pression. L'ensemble de ces efforts appliqués à la conduite flexible n'est pas négligeable et 10 il apparaît capital d'en tenir compte dans les paramètres de conception de la conduite flexible sous-marine. Depuis de nombreuses années, l'utilisation d'une couche ou bande réalisée à partir d'une mousse syntactique ou encore d'un aérogel aux fins d'isoler thermiquement 15 les conduites flexibles sous-marines s'est répandue. Les mousses actuellement utilisées sont soient des mousses fabriquées par extrusion de matériaux thermoplastiques contenant des agents gonflants, soient des mousses syntactiques fabriquées par extrusion de matériaux thermoplastiques chargés en microsphères de verre. 20 Cependant, chacune de ces mousses possèdent des propriétés de conductivité thermique et de résistance mécanique en compression différentes et, selon les propriétés finales recherchées il faut faire un compromis. Les mousses en thermoplastiques extrudées contenant des agents gonflants possèdent un coefficient d'isolation thermique élevé, de l'ordre de 0,03 W/m.K à 25 0,06 W/m.K mais leur résistance en compression n'est pas bonne ce qui limite leur utilisation à quelques centaines de mètre de profondeur. A l'inverse, les mousses syntactiques extrudées contenant des microsphères de verre possèdent une résistance en compression améliorée leur permettant une utilisation jusqu'à des profondeurs de l'ordre de 3000 mètres mais leur coefficient d'isolation thermique est bien moindre puisqu'il est environ égal à 0,15 W/m.K. pour de faibles profondeurs d'eau et il augmente considérablement pour de grandes profondeurs d'eau. Par conséquent, il apparait que l'utilisation de mousses pour l'isolation thermique de conduites flexibles sous-marines destinées à des applications en mer très profonde ne nous permet actuellement pas d'obtenir une couche d'isolation présentant une faible conductivité thermique ainsi qu'une bonne performance mécanique en compression. Comme expliqué ci-avant, il est donc nécessaire de faire un compromis entre isolation thermique ou performance mécanique. 3028913 3 Plus récemment, des solutions alternatives d'isolation thermique pour les conduites flexibles sous-marines ont été divulguées. Par exemple, la demande de brevet internationale WO 2013/044920 divulgue une 5 conduite flexible sous-marine comportant une bande d'isolation thermique comprenant un matériau support dans lequel est ménagé une pluralité de trous pouvant être remplie d'un fluide liquide, gazeux ou encore d'un corps solide. Le matériau support présente des propriétés mécaniques particulières lui permettant de résister aux efforts mécaniques et plus précisément aux efforts en compression subit par la conduite flexible. Quant aux 10 trous ménagés dans le matériau support, ceux-ci peuvent être longitudinaux traversant ou non et ils sont prévus pour assurer l'isolation thermique de la conduite. Cependant, la fabrication d'une telle bande est particulièrement complexe et coûteuse à réaliser. En outre, le brevet européen EP 2 045 499 divulgue un tuyau souple comprenant 15 une couche isolante composée d'une couche maillée réalisée à partir de filaments tissés comportant une pluralité d'alvéoles entre les filaments et noyée entre deux gaines polymériques extrudées. Les alvéoles forment des vides pouvant contenir de l'air mais préférentiellement, les vides contiennent une matière aérogel. La structure sandwich de cette couche isolante permet au tuyau souple de résister aux efforts radiaux en 20 compression et les vides entre les filaments lui assurent une bonne isolation thermique. Cependant, un des inconvénients des matériaux à structures sandwichs est leur comportement anisotropique rendant leur utilisation en mer très profonde peu appropriée du fait de la pression hydrostatique élevée s'appliquant selon de multiples directions. 25 Selon un autre aspect, il est également connu d'utiliser des fibres synthétiques creuses pour des applications d'isolation thermique de la vie courante, par exemple dans la fabrication de produits textiles ou encore dans la fabrication de produits de literie. Les fibres creuses sont conçues pour emmagasiner de l'air et partant, jouer le rôle d'isolant thermique. Cependant, pour ces applications on ne recherche pas de bonnes 30 propriétés de résistance mécanique en compression. Il apparaît que fabriquer une couche isolante thermiquement possédant de bonnes propriétés d'isolation thermique ainsi que de bonnes propriétés mécaniques de résistance en compression ne soit pas si aisée. 35 Ainsi, la présente invention a donc pour but de remédier en tout ou partie aux inconvénients précités. 3028913 4 A ce titre, l'invention concerne une conduite tubulaire flexible sous-marine pour le transport de fluides d'hydrocarbures comprenant : - une gaine de pression ; - au moins une nappe d'armure ; et 5 - au moins une couche d'isolation thermique réalisée par tissage triaxial d'au moins deux nappes de fils de chaîne et d'au moins une rangée de fils de trame pour lier les au moins deux nappes de fils de chaîne, la au moins une rangée de fils de trame étant apte à solidariser les au moins deux nappes de fils de chaîne, caractérisée en ce que les fils de trame de la couche d'isolation thermique comprennent une section creuse. 10 Ainsi, une telle caractéristique selon l'invention permet de réaliser une conduite tubulaire flexible comprenant une couche qui possède d'excellentes propriétés mécaniques générales, aussi bien dans la direction axiale et/ou transversale que dans la direction radiale. En outre, quelque soit les efforts radiaux de compression qui 15 s'appliquent, sa conductivité thermique demeure relativement basse. La couche d'isolation thermique de la conduite tubulaire flexible selon l'invention peut comprendre l'une ou plusieurs des caractéristiques suivantes, prises isolément ou suivant toute combinaison techniquement possible : 20 - les fils de chaîne de la couche d'isolation thermique comprennent une section creuse. - les fils de chaîne et les fils de trame de la couche d'isolation thermique comprennent une section creuse multiparois. - la résistance en traction de la couche d'isolation thermique, mesurée à 23°C est 25 au moins égale à 150 daN selon la norme ASTM D638. - la résistance en compression de la couche d'isolation thermique, mesurée à 23°C et à 60°C, est au moins égale à 20MPa selon la norme DIN EN 826. - la conductivité thermique de la couche d'isolation thermique mesurée à 60°C en référence aux normes DIN EN ISO 8497 et EN 12667 est comprise entre 0,01 W/m.K et 30 0,15 W/mK, de préférence entre 0,01 W/m.K et 0,10 W/m.K et avantageusement entre 0,01 W/m.K et 0,05 W/m.K. - les fils de chaîne et/ou les fils de trame de la couche d'isolation thermique sont choisis parmi les fibres organiques ou inorganiques. - les fibres organiques sont sélectionnées parmi les fibres naturelles végétales telles 35 que par exemple les fibres de coton, de chanvre, de lin, de sisal, de jute, de kénaf, de coco, de bambou, de ramie, d'ortie, de palmiers, de bananiers ou les fibres synthétiques 3028913 5 organiques telles que par exemple les fibres de polyamides, de polyesters, de polyéthylène, de polypropylène, acryliques, aramides. - les fibres inorganiques sont sélectionnées parmi les fibres synthétiques inorganiques telles que par exemple les fibres de verre, de basalte et les fibres 5 céramiques. - la couche d'isolation thermique est imprégnée d'une matière aérogel. L'invention sera mieux comprise à la lueur de la description qui va suivre, en référence aux dessins annexés dans lequel : 10 la Figure 1 est une vue en écorché de la conduite tubulaire flexible selon l'invention ; la Figure 2 est une vue schématique partielle de la couche d'isolation de l'invention ; les Figures 3a à 3e illustrent différentes géométries de la section d'un filament 15 selon l'invention, vues en coupe droite perpendiculaire à sa direction longitudinale ; la Figure 4a et 4b illustrent différentes géométries de section multiparois creuse d'un filament selon l'invention, vues en coupe droite perpendiculaire à sa direction longitudinale. 20 Dans la description qui va suivre, le terme « interne » désigne tout élément le plus proche d'un axe longitudinal A-A' et, inversement, le terme « externe » désigne tout élément le plus éloigné de l'axe longitudinal A-A'. Une conduite tubulaire flexible 1 sous-marine selon l'invention est représentée 25 schématiquement en Figure 1. La conduite 1 est destinée au transport d'un fluide pétrolier depuis le réservoir situé dans le fond marin jusqu'en surface ou elle est reliée à une installation de production offshore fixe ou flottante, ou bien pour le transfert de fluides d'injection, de contrôle ou de gaz de l'installation de production en surface vers le réservoir sous-marin. On appelle ce 30 type de conduites sous-marines, des conduites montantes (ou « risers » en langue anglaise). La distance séparant le fond marin de la surface est par exemple comprise entre 200 mètres et 4000 mètres. La conduite 1 peut aussi se destiner au transfert de fluides pétrolier entre deux 35 unités flottantes, par exemple entre deux unités de production, stockage et déchargement du type FPSO (Floating Production, Storage & Offloading) ou, entre une plateforme 3028913 6 pétrolière ou un FPSO et une bouée de déchargement. Les conduites utilisées dans ces cas-là sont des lignes d'export (ou « export lines » en langue anglaise). Selon encore une autre utilisation, la conduite 1 peut également être une conduite flexible reposant sur le fond marin et destinée au transport des fluides de production ou 5 d'injection, entre une structure sous-marine et une autre structure sous-marine ou un équipement de production. Ce type de conduite est dénommée « flowline » en langue anglaise. La conduite tubulaire flexible 1 de la Figure 1 comporte une structure complexe 10 formée par une combinaison de plusieurs couches, principalement métalliques et polymériques, disposées les unes au-dessus des autres. La conduite 1 est du type non liée (« unbonded » en langue anglaise), c'est-à-dire que les couches constitutives de sa structure peuvent se mouvoir axialement l'une par rapport à l'autre, le long de l'axe A-A' lorsque la conduite 1 est soumise à des efforts 15 extérieurs de flexion. Une première gaine en polymère extrudée sur un mandrin également appelée gaine de pression 2 ou gaine interne d'étanchéité est la couche la plus interne de la conduite 1 tubulaire flexible. La gaine de pression 2 délimite un passage d'écoulement 10 destiné à confiner le 20 transport des fluides d'hydrocarbures. Le matériau polymère utilisé pour la réalisation de la gaine de pression 2 est choisi parmi les familles de polymères telles que les polyoléfines, les polyamides ou bien les polymères fluorés tels que le PVDF (polyfluorure de vinylidène). Au-dessus de cette première gaine en polymère 3 est enroulée à pas court, 25 typiquement selon un angle d'armage compris entre 75° et 90° par rapport à l'axe longitudinal A-A', une nappe d'armure de résistance à la pression également appelée voûte de pression 3. Elle est formée de fils métalliques profilés présentant une géométrie en Z, en T, en U, en K, etc. Cette première nappe d'armure 3 est destinée à reprendre les efforts radiaux 30 générés par la circulation au sein du passage d'écoulement 10, du fluide d'hydrocarbures sous pression. Au moins une paire de nappes d'armure 6 est enroulée à pas long, généralement selon un angle d'armage compris entre 20° et 60° par rapport à l'axe A-A', par-dessus la voûte de pression 3. Cette au moins une paire de nappes d'armure 6 est formée d'une 35 pluralité de fils métalliques plats enroulés hélicoïdalement. 3028913 7 Selon une variante, la au moins une paire de nappes d'armure 6 est réalisée par l'enroulement à pas long autour de l'axe A-A' d'une pluralité de fils composite ou rubans plats renforcés avec des fibres longitudinales en carbone tel que divulgué dans la demande de brevet internationale WO 1999049259. 5 La au moins une paire de nappes d'armure 6 est destinée à reprendre les contraintes de tension longitudinale ainsi qu'à compenser les efforts de torsion engendrés par la pression interne. Autour de la au moins une paire de nappes d'armure 6, on vient extruder une seconde gaine en polymère également appelée gaine externe d'étanchéité 7 autour des 10 couches métalliques de renforcement 3;6. Le matériau polymère utilisé pour la réalisation de la gaine externe d'étanchéité 7 est choisi parmi les mêmes familles que celles données ci-dessus pour la gaine de pression 2. Le volume situé entre la gaine de pression 2 et la gaine externe d'étanchéité 7 défini un espace annulaire. Cet espace annulaire comprend les couches métalliques 3;6. 15 Enfin, on vient disposer autour de la gaine externe d'étanchéité 7, une couche d'isolation 8 thermique objet de la présente invention et qui sera décrite plus en détails dans la suite de la demande. Bien entendu, d'autres couches intermédiaires formées à partir d'un matériau polymérique ou bien à partir d'un matériau métallique peuvent être intercalées entre les 20 couches précédemment décrites. Par exemple, suivant le type d'application à laquelle doit satisfaire la conduite 1, une couche additionnelle 4 de renfort présentant un enroulement à pas court, généralement selon un angle d'armage compris entre 75° et 90° par rapport à l'axe A-A', de fils métalliques plats ou frettes peut être intercalée entre la voûte de pression 3 et la 25 paire de nappes d'armure 6 de résistance à la traction. La fonction de la couche additionnelle 4 est de renforcer la voûte de pression 3 en reprenant une partie des efforts radiaux internes. Une deuxième paire de nappes d'armure de résistance à la traction peut également être enroulée par-dessus la première paire de nappes d'armure 6. 30 En outre, une gaine polymérique intermédiaire 5 peut aussi être extrudée autour de la couche additionnelle 4 de renfort afin d'éviter l'effondrement de la gaine de pression 2 en cas d'endommagement de la gaine externe d'étanchéité 7. Aussi, une gaine de protection 9 peut être extrudée au-dessus de la couche d'isolation 8 thermique afin d'éviter que celle-ci ne soit endommagée lors de l'installation 35 de la conduite 1 tubulaire flexible ou bien en service. 3028913 8 Les matériaux polymères utilisés pour réaliser les couches 6 et 9 sont par exemple choisis parmi les mêmes familles que celles données ci-dessus pour la gaine de pression 2. De plus, l'utilisation de gaines ou bandes polymériques entre une ou plusieurs des 5 couches précédemment décrites, en tant que gaine à perméabilité réduite piégeant les gaz corrosifs telle qu'une gaine anti-H20, anti-H2S ou anti-0O2 ou en tant que bandes anti-usure est tout à fait envisageable et non limitatif. Selon une variante de réalisation de l'invention, la conduite tubulaire flexible 1 10 comprend au moins une couche d'isolation thermique 8 réalisée sous la forme d'une gaine (ou d'une bande) extrudée (ou enroulée) entre la couche 4 de frettes et la au moins une paire de nappes d'armure 6 de résistance à la traction et/ou entre la première paire de nappes d'armure 6 de résistance à la traction et la deuxième paire de nappes d'armure de résistance à la traction. 15 Dans l'ensemble, la couche d'isolation thermique 8 peut être disposée entre n'importe quelles couches de la conduite 1. De la sorte, on optimise la capacité d'isolation thermique de la conduite tubulaire flexible 1 selon les besoins recherchés. Mais avantageusement, on préférera la disposer le plus proche de l'axe A-A' de la conduite tubulaire flexible 1, à proximité de la gaine de pression 2. Par exemple, la 20 couche d'isolation thermique 8 est disposée entre la voûte de pression 3 et la au moins une paire de nappes d'armure 6. En effet, cela permet de réduire les phénomènes de transfert de chaleur par effets de convection, conduction ou encore par radiation. Partant, on maintien à une température adéquate les fluides d'hydrocarbures circulant dans le passage d'écoulement 10. Ainsi, on empêche la formation d'hydrates et 25 on évite la détérioration des matériaux polymères formant les couches de protection et de confinement de la conduite tubulaire flexible 1. La au moins une couche d'isolation thermique 8 que comporte la structure de la conduite tubulaire flexible 1 sous-marine est illustrée en Figure 2. 30 La couche d'isolation 8 est réalisée sous la forme d'une bande 80 comprenant un assemblage de filaments agencés de manière particulière. Les filaments sont des fibres continues de grandes longueurs présentant généralement une section sensiblement circulaire. Aussi, il est tout à fait envisageable d'utiliser des filaments présentant des 35 géométries de section différentes et variées du type de celles représentées sur la Figure 3. Par exemple, les sections des filaments peuvent être de géométrie triangulaire 3028913 9 (Figure 3b), elliptique (Figure 3c), multilobée (Figure 3d) ou encore en forme de croix (Figure 3e). La longueur des filaments est par exemple comprise entre 100 mètres et 5000 mètres. 5 Le diamètre D des filaments est par exemple compris entre 7 micromètres et 50 micromètres selon la section du filament. Sur la Figure 2, on distingue plusieurs fibres s'étendant dans le sens longitudinal de la bande 80, assemblées et agencées sous la forme d'au moins une nappe. L'assemblage de la pluralité des fibres longitudinales forme ce que l'on appelle des fils de 10 chaîne 81. D'autres fibres longues ou fils de trame 82 sont entrecroisées dans le sens transverse entre la au moins une nappe de fils de chaines 81 de façon à assurer la cohésion entre tous les fils 81 ; 82. Partant on obtient une bande 80 dont la structure générale présente un bon maintien. 15 Les fils de chaîne 81 et les fils de trame 82 utilisées pour la réalisation de la bande 80 sont choisis parmi deux grandes familles de fibres, à savoir les fibres organiques et/ou les fibres inorganiques. Les fibres organiques sont sélectionnées parmi les fibres naturelles végétales telles que par exemple les fibres de coton, de chanvre, de lin, de jute, de sisal, de kénaf, 20 de coco, de bambou, de ramie, d'ortie, de palmiers, de bananiers ou encore parmi les fibres synthétiques organiques telles que par exemple les fibres de polyamides, de polyesters, de polyéthylène, de polypropylène, acryliques, aramides. Les fibres inorganiques sont sélectionnées parmi les fibres synthétiques inorganiques telles que par exemple les fibres de verre, les fibres de basaltes et les fibres 25 céramiques. La bande 80 formant la couche d'isolation thermique 8 est obtenue par une opération de tissage des fils de chaîne 81 avec les fils de trame 82. La structure de la bande 80 ainsi obtenue présente une texture ou volume textile, multidirectionnel. Plus précisément, le tissage de la bande 80 est tridimensionnel ou triaxial (3D). De 30 la sorte, la bande possède d'excellentes propriétés mécaniques en traction et en compression. Ainsi, la bande peut être utilisée au sein de conduites tubulaires flexibles 1 sous-marines destinées à des applications statiques et/ou dynamiques pour de grandes voire très grandes profondeurs d'eau. La bande 80 possède une longueur comprise entre 100 mètres et 5000 mètres, 35 une largeur comprise entre 100 millimètres et 200 millimètres et une épaisseur comprise entre 1 et 3 millimètres. 3028913 10 En outre la bande 80 comprend une densité comprise entre 300 et 700 kg/m3, de préférence comprise entre 450 et 600 kg/m3. A cet effet, la résistance en traction de la bande 80 mesurée à température ambiante, soit 23°C environ, est au moins égale à 150 daN selon la norme ASTM D638. 5 En outre, elle possède aussi une résistance en compression mesurée à température ambiante, soit 23°C environ, qui est au moins égale à 20MPa selon la norme DIN EN 826. Pour une température en service de 60°C mesurée dans l'espace annulaire de la conduite 1, la résistance en compression de la bande 80 reste également au moins égale à 20MPa selon la norme DIN EN 826. 10 Les fils de trame 82 utilisés pour confectionner la bande 80 sont spécifiquement dédiés pour la réalisation de la présente invention en ce sens qu'ils comprennent une section creuse (ou « lumen » en langue anglaise), comme illustré sur la Figure 4a. Le diamètre dl de la section creuse peut varier entre 1 micromètre et 40 micromètres suivant le diamètre des filaments utilisés pour le tissage de la bande. 15 Les fils de trame 82 comprennent une seule section creuse mais, de manière avantageuse, ils comprennent une pluralité de sections creuses ménagées sur la totalité de la longueur des fils, comme illustré sur la Figure 4b. Ces types de fils sont aussi dénommés fils à section creuse multiparois. Par exemple, le nombre de sections creuses peut varier de deux ou trois jusqu'à une dizaine 20 voire plusieurs centaines. On préfère utiliser des fils à section creuse multiparois que des fils ne présentant qu'une seule section creuse, car ils sont moins enclin à s'aplatir lorsqu'ils sont soumis à des efforts de compression. Ils sont donc tout à fait approprier à la réalisation d'une bande isolante de conduite flexible sous-marine. 25 Suivant le nombre de sections creuses multiparois, le diamètre dl peut varier entre 1 micromètre et 8 micromètres. Les fils de trames 82 sont des fibres creuses ce qui leur permet d'emmagasiner de l'air et partant d'isoler thermiquement la conduite 1, aussi bien en service que lors d'arrêt de production. 30 Selon une variante de réalisation de l'invention, les fils de chaîne 81 comprennent également une ou plusieurs sections creuses ménagées sur la totalité de leur longueur. De cette manière, la conductivité thermique de la bande est significativement diminuée. Or, plus la conductivité thermique est faible, plus l'isolation thermique est importante. 35 Le fait que les fils 81 ; 82 soient creux n'est pas un inconvénient pour l'isolation thermique de la conduite tubulaire flexible 1. En effet et de manière tout à fait 3028913 11 surprenante, le fait que la structure de la bande 80 soit réalisée par tissage triaxial, même très fortement sollicitée en compression, les fibres à sections creuses 81 ; 82 ne sont pas assez comprimées pour que les performances d'isolation thermique soient dégradées. La structure tridimensionnelle de la bande 80 lui apporte une certaine stabilité 5 volumique lui permettant de subir les efforts radiaux de compression engendrés par la pression internet et/ou la pression hydrostatique s'appliquant sur la conduite 1. En effet, pour une température mesurée de 60°C en référence aux normes DIN EN ISO 8497 et EN 12667, la conductivité thermique de la couche d'isolation 8 formée 10 par la bande 80 est comprise entre 0,01 W/m.K et 0,15 W/mK, de préférence entre 0,01 W/m.K et 0,10 W/m.K et avantageusement entre 0,01 W/m.K et 0,05 W/m.K. Selon un premier exemple d'une autre variante de réalisation de l'invention, la couche d'isolation thermique 8 est réalisée sous la forme d'une bande 80 telle que décrit 15 ci-dessus et pour laquelle les fils de chaîne 81 et les fils de trame 82 sont imprégnés avec un matériau polymérique thermodurcissable. Par exemple, le matériau polymérique thermodurcissable est sélectionné parmi les résines époxydes (EP), vinylesters (VE) ou encore polyesters insaturés (UP). De la sorte, on améliore les propriétés mécaniques générales de la couche d'isolation thermique 8. 20 Dans un second exemple de réalisation, on remplace le matériau polymérique thermodurcissable par un matériau aérogel. Partant, on améliore les propriétés d'isolation thermique de la conduite tubulaire flexible 1 sans engendrer de surpoids significatif au niveau de sa structure. 25 La conduite 1 telle que décrite précédemment en Figure 1 est du type « smooth-bore » ou possédant un passage d'écoulement 10 lisse, c'est-à-dire que la couche interne de sa structure est la gaine de pression 2. En revanche, lorsque la couche interne n'est pas la gaine de pression 2 mais une couche de renfort interne telle qu'une carcasse métallique, la conduite est du type 30 « rough-bore » ou possédant un passage d'écoulement non lisse. Une telle conduite est représentée sur la Figure 5 et la couche d'isolation thermique 8 selon la présente invention peut tout naturellement être disposée au sein de la structure de ce type de conduite tubulaire flexible sous-marine. La carcasse métallique 12 est réalisée par l'enroulement à pas court d'un feuillard 35 profilé en acier galvanisé, c'est-à-dire que l'angle d'hélice que fait le feuillard profilé avec l'axe longitudinal s-A' est compris entre 75° et 90°. La carcasse métallique 12 est 3028913 12 destinée à reprendre les efforts radiaux d'écrasement engendrés par la pression hydrostatique à l'égard de la gaine de pression 2. De plus, la conduite 1 selon l'invention est du type non liée (« unbonded » en langue anglaise), c'est-à-dire que les couches constitutives de sa structure peuvent se 5 mouvoir axialement l'une par rapport à l'autre, le long de l'axe A-A' lorsque la conduite 1 est soumise à des efforts extérieurs de flexion. Ces types de conduites sont bien connus de l'homme du métier et sont également décrites dans les documents normatifs API 17J ou API RP 17B de l'American Petroleum Institute (API). 10 Aussi, l'utilisation de la conduite 1 n'est pas restreinte à certains types d'applications. En effet, comme la couche d'isolation thermique 8 possède aussi une bonne résistance en compression, la conduite 1 peut aussi bien être utilisée pour des applications statiques que dynamiques et tout aussi indifféremment, pour des applications 15 grandes profondeurs (2500 à 3000 mètres) et même pour des applications très grandes profondeurs (jusqu'à 4000 mètres et plus). Bien entendu, il est tout à fait envisageable de combiner entre elles les caractéristiques techniques relatives aux différentes réalisations de l'invention sans 20 toutefois sortir du cadre de l'invention. REVENDICATIONS1. Conduite tubulaire flexible (1) sous-marine pour le transport de fluides d'hydrocarbures comprenant : - une gaine de pression (2) ; - au moins une nappe d'armure (3;6) ; et - au moins une couche d'isolation thermique (8) réalisée par tissage triaxial d'au moins deux nappes de fils de chaîne (81) et d'au moins une rangée de fils de trame (82) pour lier les au moins deux nappes de fils de chaîne (81), la au moins une rangée de fils de trame (82) étant apte à solidariser les au moins deux nappes de fils de chaîne (81), caractérisée en ce que les fils de trame (82) de la couche d'isolation thermique (8) comprennent une section creuse. 2. Conduite selon la revendication 1, caractérisée en ce que les fils de chaîne (81) de la couche d'isolation thermique (8) comprennent une section creuse. 3. Conduite selon la revendication 1 ou 2, caractérisée en ce que les fils (81 ; 82) de la couche d'isolation thermique (8) comprennent une section creuse multiparois. 4. Conduite selon l'une quelconque des revendications précédentes, caractérisée en ce que la résistance en traction de la couche d'isolation thermique (8), mesurée à 23°C est au moins égale à 150 daN selon la norme ASTM D638. 5. Conduite selon l'une quelconque des revendications précédentes, caractérisée en ce que la résistance en compression de la couche d'isolation thermique (8), mesurée à 23°C et à 60°C, est au moins égale à 20MPa selon la norme DIN EN 826. 6. Conduite selon l'une quelconque des revendications précédentes, caractérisée en ce que la conductivité thermique de la couche d'isolation thermique (8) mesurée à 60°C en référence aux normes DIN EN ISO 8497 et EN 12667 est comprise entre 0,01 W/m.K et 0,15 W/mK, de préférence entre 0,01 W/m.K et 0,10 W/m.K et avantageusement entre 0,01 W/m.K et 0,05 W/m.K. 3028913 14 7. Conduite selon l'une quelconque des revendications précédentes, caractérisée en ce que les fils de chaîne (81) et/ou les fils de trame (82) de la couche d'isolation thermique (8) sont choisis parmi les fibres organiques ou inorganiques. 8. Conduite selon la revendication 7, caractérisée en ce que les fibres organiques sont sélectionnées parmi les fibres naturelles végétales telles que par exemple les fibres de coton, de chanvre, de lin, de sisal, de jute, de kénaf, de coco, de bambou, de ramie, d'ortie, de palmiers, de bananiers ou les fibres synthétiques organiques telles que par exemple les fibres de polyamides, de polyesters, de polyéthylène, de polypropylène, acryliques, aramides. 9. Conduite selon la revendication 7, caractérisée en ce que les fibres inorganiques sont sélectionnées parmi les fibres synthétiques inorganiques telles que par exemple les fibres de verre, les fibres de basaltes et les fibres céramiques. 10. Conduite selon l'une quelconque des revendications 1 à 9, caractérisée en ce que la couche d'isolation thermique (8) est imprégnée d'une matière aérogel.